(57)【特許請求の範囲】
【請求項１】
化粧品組成物の、皮膚、半粘膜及び／又は粘膜上での移動、及び／又は、皮膚、半粘膜及び／又は粘膜からの移りを減ずるための方法であって、
アクリル酸、スチレン、または、α−メチルスチレンと、Ｃ１−Ｃ８アルキルメタクリレートモノマーとの共重合化から誘導される皮膜形成ラジカルポリマーを含み、
１０℃より低い又は等しいガラス転移温度と、１５℃より低いか又は等しい最小皮膜形成温度とを有し、
５０以下の硬度を有する皮膜を形成可能な
ポリマー系を前記化粧品組成物に配合することを特徴とする方法。
【請求項２】
ガラス転移温度が０℃より低いか又は等しいことを特徴とする請求項１記載の方法。
【請求項３】
最小皮膜形成温度が８℃より低いか又は等しいことを特徴とする請求項１又は２記載の方法。
【請求項４】
皮膜の硬度が、３５より低いか又は等しいことを特徴とする請求項１から３のいずれか１項記載の方法。
【請求項５】
皮膜の硬度が、１０から２０までの範囲であることを特徴とする請求項１から４のいずれか１項記載の方法。
【請求項６】
上記ポリマー系が、−５０℃から−１５℃の範囲のガラス転移温度、５℃より低いか又は等しい最小皮膜形成温度、及び２５より低いか又は等しい硬度を有することを特徴とする請求項１から５のいずれか１項記載の方法。
【請求項７】
上記ポリマー系が−５０℃から−３０℃のガラス転移温度、−５℃から５℃の範囲の最小皮膜形成温度、及び１０から２０の範囲の硬度を有することを特徴とする請求項１から６のいずれか１項記載の方法。
【請求項８】
上記ポリマー系が、５℃から１０℃の範囲のガラス転移温度、２℃から８℃の範囲の最小皮膜形成温度、及び３から１０の範囲の硬度とを有することを特徴とする請求項１及び３から５のいずれか１項記載の方法。
【請求項９】
上記化粧品組成物が、メークアップ組成物であることを特徴とする請求項１から８のいずれかに記載の方法。
【請求項１０】
上記メークアップ組成物が、リップスティック、アイライナー、ファンデーション、アイシャドー又は頬紅組成物であることを特徴とする請求項９記載の方法。
【請求項１１】
上記ラジカルポリマーが溶解されることを特徴とする請求項１から１０のいずれか１項記載の方法。
【請求項１２】
上記ラジカルポリマーが分散されることを特徴とする請求項１から１０のいずれか１項記載の方法。
【請求項１３】
上記ラジカルポリマーが水性分散される粒子の形態とされることを特徴とする請求項１２記載の方法。
【請求項１４】
上記水性分散ポリマーの粒子が１０から５００ｎｍの範囲のサイズを有することを特徴とする請求項１３記載の方法。
【請求項１５】
上記ポリマー系が、１種又はそれ以上のラジカルポリマーのみからなることを特徴とする請求項１から１４のいずれか１項記載の方法。
【請求項１６】
上記ポリマー系が、少なくとも１種の補助皮膜形成剤を含むことを特徴とする請求項１から１５のいずれか１項記載の方法。
【請求項１７】
上記補助皮膜形成剤が可塑剤であることを特徴とする請求項１６記載の方法。
【請求項１８】
上記補助皮膜形成剤が合着剤であることを特徴とする請求項１６記載の方法。
【請求項１９】
上記組成物が、組成物の全重量に比して、１から６０重量％の範囲の固体のラジカル皮膜形成ポリマーを含むことを特徴とする請求項１から１０及び１２から１８のいずれか１項記載の方法。
【請求項２０】
上記皮膜が２００ＭＰａより低いヤング率を有することを特徴とする請求項１から１９のいずれか１項記載の方法。
【請求項２１】
上記皮膜が２００％より大きい伸張率を有することを特徴とする請求項１から２０のいずれか１項記載の方法。
【発明の詳細な説明】
【０００１】
【発明の属する技術分野】
本発明は組成物、特に皮膚、半粘膜及び／又は粘膜に適用（塗布）することができる化粧用組成物に関する。上記組成物は特にポリマー系（polymer system）を備え、またメークアップ製品（化粧品）として使用することができる。
【０００２】
【従来の技術】
リップスティックとファンデーションのような、皮膚、半粘膜及び／又は粘膜のような支持体に適用される組成物は一般に、スティック状、柔軟な練り粉状（pastes）又は成形練り粉状の形態とされ、油分のような脂質物質、のり状（pasty）化合物及び／又はロウ（ワックス）、及びフィラー（filler）と顔料で一般 に構成される特有の相とを含む。
【０００３】
しかしながら、それらが上記支持体に適用される時、これらの組成物は、移りの欠点を有する。これは、該組成物が、グラス、コップ、衣類品又は皮膚のような一定の支持体上に接触することによって、少なくとも部分的に付着される可能性のあることを意味すると解される。付着（deposited）の生成について、上記 の組成物は上記の支持体上に痕跡（trace）を残す。これは、それ故に皮膚、半 粘膜又は粘膜上の組成物の持続性が乏しい結果となり、またその定期的な適用を繰り返すことが必要である。
【０００４】
その上、何れかの衣料品上の、特にブラウスの襟上の許すことのできないシミの出現は、かなりの女性がこの種のメークアップの使用を避けることに至る。
【０００５】
これらの組成物の別な不利益は、移動の問題において存在する。それは、ある組成物が、ファンデーションの場合において、皮膚上の小さなシワ及び／又は普通のシワ；リップスティックの場合において、唇の周りの小さなシワ；アイシャドーの場合において、まぶたのシワ、の内部に広がる傾向を有することが観察されているのが実状である。まぶたの動きによって生成されるメークアップのしまの出現は、特にアイシャドーのケースにおいて観察されている。完全に明白な、美しくないこれら全ての現象の生起を回避することが望まれている。
【０００６】
近年、「移りのない（transfer-free）」化粧用組成物、特に移りのないリッ プスティック又はファンデーションへの関心が高まっている。かくして、ケイ酸単位の繰り返しを持つシリコーン樹脂の１から７０重量％、揮発性シリコーン油の１０から９８重量％及び粉末状フィラーとを含む、「移りのない」液体リップスティック組成物が企図されている。しかしながら、シリコーン油の蒸発後に唇上に得られる皮膜は、経時により不快となる不都合を有する（乾燥とつっぱる感覚）。
【０００７】
揮発性シリコーンを含んだ「移りのない」リップスティック及び少なくとも１２個の炭素原子を有するペンダント状のエステル化された鎖を備えるシリコーン樹脂もまた知られている。そのリップスティックの皮膜は、特に適用（塗布）の間に不快となる、特に乾燥しすぎることの不都合を有する。
【０００８】
【発明が解決しようとする課題】
それ故に、移りが僅かしかないか又は少しもない、いわゆる「移りのない」組成物、それと同時に良好な化粧特性、特に、得られる皮膜を可撓化及び均質化させる、化粧用組成物が更に必要とされている。
【０００９】
本発明のねらいは、非常の良好な保持性を持つ皮膜を得ることが可能であり、移りのない、しかも接触し得る支持体を汚すことのない、また時間の経過で移動することがないような組成物を提供することにある。
【００１０】
【課題を解決するための手段】
かくして、本発明の一つの主題は、皮膚、半粘膜及び／又は粘膜から選択される支持体に適用可能な組成物、特にリップスティック組成物であり、皮膜形成ラジカルポリマーを含むポリマー系を備え、上記ポリマー系が１０℃より低い又は等しいガラス転移温度（Ｔｇ）と、１５℃より低いか又は等しい最小皮膜形成温度（ＭＦＴ）とを有し、上記ポリマー系が５０以下の硬度を有する皮膜を形成可能とされたことを特徴としている。
【００１１】
本発明の別な主題は、唇上に皮膜を形成し且つ該唇の動きに追従することが可能なポリマー系を含むリップスティック組成物であり、上記ポリマー系は、任意にアクリル酸と、スチレンと及びα−メチルスチレンと結合される、Ｃ1−Ｃ8アルキルメタクリレートモノマーの共重合化から誘導されるラジカル皮膜形成ポリマーを備えることを特徴としている。
【００１２】
本発明の別な主題は、皮膚、半粘膜及び／又は粘膜から選択される支持体、特に顔の唇、のための治療的な処置又はメークアップ方法であり、この方法は、上述したようなポリマー系又はそれを備える組成物を、上記支持体に塗布することを備える。
【００１３】
別な主題は、該ポリマー系又はそれを備える組成物の、皮膚、半粘膜及び／又は粘膜、特に唇を治療的に処置するために意図される組成物の調製のための使用である。
【００１４】
別な主題は、上記組成物の移り及び／又は移動を減ずるための、上記ポリマー系の、皮膚、半粘膜及び／又は粘膜に適用を可能とする組成物における使用である。
【００１５】
本発明に従う組成物は、皮膚、半粘膜及び／又は粘膜、特に顔の唇上に容易に適用すること、及び容易且つ均一に広げることができることが観測されている。
【００１６】
本発明の組成物は特に、皮膚、粘膜及び／又は半粘膜のためのメークアップ及び／又はケアの分野における適用に顕著な有効性が見出される。粘膜という語は、特にまぶたの下の内方を意味するものと解され；半粘膜は、特に顔の唇であると解される。
【００１７】
本発明に従う組成物は、軽い感触と一日を通して快適に着用するための保持性とを有する均質な皮膜が得られるようにされる。該皮膜は柔らかく、しなやかで、弾力性があり、同時に良好な粘着性を保持し；それは割れ及び／又は分離を起こすことなく、それを付着させるべき支持体上の動きに追従する。特に、それは顔の唇に完全に粘着する。それ故に、支持体に該組成物の適用（塗布）後に得られる皮膜は、この支持体上で良好な持久力を示す。本発明に従う組成物はまた、身体のメークアップ用にも好適である。本発明に従う組成物は、顔の唇のためのメークアップ製品の分野において、特にリップスティックとして、最も格別に適用することができる。それはまた、アイラインの分野における適用の別な有用性を見いだせる。その上、得られる皮膜は、該組成物中の構成成分の本質に基づいて、非常に輝き、又は多少くすんだものとすることができ、輝きのある又はくすんだメークアップ製品の選択の範囲を広げる結果となる。
【００１８】
【発明の実施の形態】
本発明に従う組成物は、それ故に少なくとも１種のラジカルタイプの合成皮膜形成ポリマーを備えているポリマー系を備える。ラジカルポリマーという語は、不飽和、特にエチレン性の不飽和を含んだモノマーの重合化によって得られるポリマーとみなせるものと解され、各モノマーはホモ重合化（重縮合と対照をなして）が可能である。ラジカルタイプのポリマーは特にビニルポリマー又はコポリマー、特にアクリルポリマーとすることができる。
【００１９】
ビニルポリマーは、少なくとも一つの酸基及び／又はこれらの酸性モノマーのエステル及び／又はこれらの酸性モノマーのアミドを有するエチレン不飽和を含むモノマーの重合化の結果から得ることができる。
【００２０】
アニオン性のラジカルポリマー、すなわち酸基を含んだ少なくとも１種のモノマーを有するモノマーが好適に用いられる。
【００２１】
アクリル酸、メタクリル酸、クロトン酸、マレイン酸、イタコン酸及び２−アクリルアミド−２−メチルプロパンスルホン酸のようなα,β-エチレン性不飽和のカルボン酸が酸基を生じるモノマーとして使用することができる。（メタ）アクリル酸（（Meth)acrylic acid）とクロトン酸、更に好ましくは（メタ）アク リル酸が使用される。
【００２２】
酸性モノマーエステルは、（メタ）アクリル酸エステル（（メタ）アクリレートとしても知られる）、特にアルキル（メタ）アクリレート、特にＣ1−Ｃ20ア ルキル、好ましくはＣ1−Ｃ8アルキル、アリール（メタ）アクリレート、特にＣ6−Ｃ10アリール、及びヒドロキシアルキル（メタ）アクリレート、特にＣ2−Ｃ6ヒドロキシアルキルの、から有利に選択される。
【００２３】
該アルキル（メタ）アクリレートとしては、メチルメタクリレート、エチルメタクリレート、ブチルメタクリレート、イソブチルメタクリレート、２−エチルヘキシルメタクリレート及びラウリルメタクリレートが挙げられる。
【００２４】
ヒドロキシアルキル（メタ）アクリレートとしては、ヒドロキシエチルアクリレート、２−ヒドロキシプロピルアクリレート、ヒドロキシエチルメタクリレートと２−ヒドロキシプロピルメタクリレートが挙げられる。
【００２５】
アリール（メタ）アクリレートとしては、ベンジルアクリレートとフェニルアクリレートが挙げられる。
【００２６】
特に好適な（メタ）アクリル酸エステルは、アルキル（メタ）アクリレートである。
【００２７】
本発明に従い、該エステルのアルキル基は、フッ素化され又は全フッ素化され、すなわちアルキル基の水素原子の幾つか又は全てがフッ素原子で置換されたいずれか一方とすることができる。
【００２８】
酸モノマーのアミドとして、例えば（メタ）アクリルアミド、特にＮ−アルキル（メタ）アクリルアミド、特にＣ2−Ｃ12アルキルの、が挙げられる。
【００２９】
ビニルポリマーは、ビニルエステルとスチレンモノマーから選択されるモノマーのホモ重合化又は共重合化の結果として得ることもできる。特に、これらモノマーは、上述した様なそれらのような、酸性モノマー及び／又はそれらのエステル及び／又はそれらのアミドと重合化することができる。
【００３０】
ビニルエステルの実例としては、ビニルアセテート、ビニルネオデカノエート、ビニルピバレート、ビニルベンゾエート及びビニルｔ−ブチルベンゾエートを挙げることができる。
【００３１】
スチレンモノマーとしては、スチレンとα−メチルスチレンを挙げることができる。
【００３２】
モノマーの一定のリストは制限するためのものではなく、且つアクリル酸とビニルモノマーのカテゴリーにおいて当業者によって知られたいずれかのモノマーを使用することが可能である。
【００３３】
本発明に従い、コポリマーは、（メタ）アクリル酸／（メタ）アクリレート、（メタ）アクリル酸／（メタ）アクリレート／スチレン、（メタ）アクリル酸／スチレン、（メタ）アクリル酸／α−メチルスチレンコポリマー及びアルキル（メタ）アクリレートコポリマーから選択されるコポリマーが、皮膜形成ポリマーとして好適に使用される。好ましくは、任意にアクリル酸と、スチレンと及びα−メチルスチレンと結合されたＣ1−Ｃ8アルキルメタクリレートモノマーの共重合化から誘導されるコポリマーが使用される。
【００３４】
塩化が可能な基（例えばカルボン酸基）を生じるモノマーを備える本発明に従いポリマーを使用する時、当業者において良く知られた中和剤（この場合、酸基の中和化のための塩基）を使用し、全体的に又は部分的に中和化することができる。該中和化は、加えて、ポリマーの分散、特に水中での、又は上記分散（dispersion）の一定の安定化を補助することができる。
【００３５】
ポリウレタン、ポリウレア、ポリエステル、ポリエステルアミド及び／又はアルキドから選択される少なくとも１種のポリマーの以前から存在する粒子の表面で１種又はそれ以上のラジカルモノマーの主要部及び／又は部分的にラジカル重合化の結果として得られるポリマーもまた、挙げることができる。これらのポリマーはハイブリッドポリマーとして一般に知られる。
【００３６】
有利には、該ポリマー系のラジカル皮膜形成ポリマーは、溶解された（dissolved）形態又は分散形態、すなわち粒子の分散の形態、特に化粧学的又は皮膚科 学的に許容できる媒体中で、のいずれか一方で本発明に従う組成物中に存在される。好ましくは、該ラジカル皮膜形成ポリマーは上記ポリマーの粒子の水性分散（aqueous dispersion）の形態において存在される。
【００３７】
１種又はそれ以上の皮膜形成ポリマーを備える水性分散は、当業者であれば、彼らの一般的な知識に基づいて調製することができる。本発明に従う該水性分散の固形分含量は、該分散物（dispersion）の全重量に比して約５−６０重量％、好ましくは３０−４０重量％とすることができる。該水性分散中のポリマー粒子のサイズは１０−５００ｎｍの間、好ましくは２０から１５０ｎｍの間とすることができる。
【００３８】
有利には、処置するべき該支持体に本発明に従う組成物を適用した後に得られる皮膜の硬度は、３５より低いか又は等しく、好ましくは２０より低いか又は等しい硬度を有することができる。好適な手法において、皮膜の硬度は１より大きく、特に約５よりも大きい。好ましくは、約１から２０、特に１３から１８の範囲の硬度を有する皮膜は、上述した支持体上、特に顔の唇上の皮膜の持久力に非常に良好な結果を特に与える。皮膜の硬度は、後述の実施例に記載された条件に従って測定される。
【００３９】
本発明に従うポリマー系のガラス転移温度（Ｔｇ）は、有利には約０℃より低いか又は等しく、好ましくは約−１０℃より低いか又は等しく、より好ましくは約−２０℃より低いか又は等しく、さらに好ましくは約−３０℃より低いか又は等しい。
【００４０】
本発明に従うポリマー系の最小皮膜形成温度（ＭＦＴ）は、有利には約１２℃より低いか又は等しく、好ましくは約８℃より低いか又は等しく、より好ましくは５℃より低いか又は等しく、更に好ましくは２℃より低いか又は等しい。
【００４１】
特に好適なポリマー系は次の特徴を有する：
−  −５０℃から−１５℃の範囲のＴｇ；５℃より低いか又は等しいＭＦＴ；２５より低いか又は等しい硬度；
−  −５０℃から−３０℃のＴｇ；−５℃から５℃の範囲のＭＦＴ；１０から２０の範囲、好ましくは１３から１８の硬度；
−  ５℃から１０℃の範囲のＴｇ；２℃から８℃の範囲のＭＦＴ；３から１０の範囲の硬度。
【００４２】
唇へのそのようなポリマー系を備える組成物の適用は、唇上に非常に良好な持久力を有する皮膜を形成する。その皮膜は、割れ又は剥離することなく唇の動きに密接に追従する。
【００４３】
本発明に従う組成物の第１の実施態様に従えば、該ポリマー系は上述した様な特徴を有する１種又はそれ以上のラジカル皮膜形成ポリマー単独から成る。
【００４４】
該ラジカル皮膜形成ポリマーが、上述した特徴を有する皮膜を単独では得ることができない場合、望ましいポリマー系を得るために皮膜形成ポリマーの特性を修正するための機能を持った化合物を添加することが可能である。それ故に、本発明に従う組成物の第２の実施態様に従えば、得ようとする上述したような特徴を有する皮膜とさせる少なくとも１種の補助的な皮膜形成剤を、該ラジカル皮膜形成剤中に添加することができる。該補助皮膜形成剤は特に、皮膜が塗布される支持体、特に唇の動きに追従する、柔らかく、可撓性のある皮膜を得ることの可能性を生み出す。このケースにおいて、該ポリマー系は１種又はそれ以上のラジカル皮膜形成ポリマーと少なくとも１種の補助皮膜形成剤との混合物を備える。
【００４５】
そのような補助皮膜形成剤は、望ましい機能を実現可能であるような当業者に周知のいずれかの化合物から選択することができ、また特に可塑剤から選択することができる。加えて、本発明に従うポリマー系が皮膜形成ポリマーの粒子の少なくとも１種の水性分散を備える時、該補助皮膜形成剤は、合着剤（coalescence agents）から選択することもできる。この補助剤は水溶性又は水に不溶性とすることができ、且つ任意に水性分散の形態とすることができる。
【００４６】
特に、次のような一般的な可塑剤又は合着剤の単独又は混合物として、を挙げることができる：
−  ジエチレングリコールエチルエーテル、ジエチレングリコールメチルエーテル、ジエチレングリコールブチルエーテル又はジエチレングリコールヘキシルエーテル、エチレングリコールエチルエーテル、エチレングリコールブチルエーテル又はエチレングリコールヘキシルエーテルのようなグリコール類とそれらの誘導体、
−  グリセロールエステル
−  プロピレングリコールの誘導体、特にプロピレングリコールフェニルエーテル、プロピレングリコールジアセテート、ジプロピレングリコールブチルエーテル、トリプロピレングリコールブチルエーテル、プロピレングリコールメチルエーテル、ジプロピレングリコールエチルエーテル、トリプロピレングリコールメチルエーテル、ジエチレングリコールメチルエーテルとプロピレングリコールブチルエーテル、
−  酸エステル、特にクエン酸、フタル酸、アジピン酸、炭酸、酒石酸、リン酸、セバシン酸のようなカルボン酸のエステル類、
−  オキシエチレン化油、特にひまし油のような植物油のようなオキシエチレン化された誘導体；シリコーン油、
−  ２５℃以下、好ましく１５℃以下の低いガラス転移温度を有する水に可溶な又は水中分散されるポリマー。
【００４７】
該補助皮膜形成剤の量は、望ましい機械的特性を有する皮膜、同時に許容できる化粧（美容）特性を保持する組成物に至るポリマー系を得るように、当業者によって、彼らの知識に基づいて選択することができる。
【００４８】
該ポリマー系の皮膜形成ポリマーが１００％アクリルポリマー、すなわち（メタ）アクリル酸（エステルとアミドを含む）から誘導されるモノマーのみを含み、且つスチレン又はビニルエステルタイプの他のモノマーを含まないポリマー、の水性分散とされる場合、本発明に従う組成物は、アクリルポリマー分散物中にグリセロール／固体の重量比として約４．１７％に等しい可塑剤としてのグリセロールを除いて表される。
【００４９】
該組成物は、該組成物の全重量に比して、１−６０重量％、好ましくは５−４０重量％の固体の皮膜形成ポリマーを含むことができる。
【００５０】
本発明を実行するために、かくして、それが沈着される支持体上に得るべき皮膜を形成するポリマー系が必要とされる。
【００５１】
更に、好適な実施態様において、上記ポリマー系は、
・約２００ＭＰａより小さい、好ましくは約１００Ｐａより小さい、更に好ましくは８５ＭＰａより小さいヤング率；有利には、該ヤング率は１ＭＰａより大きくされる、及び／又は
・約２００％より大きい、好ましくは３００％より大きい伸張率
【００５２】
伸張率及びヤング率（弾性率）を測定するための方法は、後述の実施例に記載されている。
【００５３】
該組成物は、化粧及びメークアップの分野における通例の手法において使用される少なくとも１種の水溶性染料及び／又は少なくとも１種の顔料を備えることもできる。顔料の語は、白色又は着色の、媒体中に不溶であり、着色するため及び／又は組成物の不透明化を意図した、無機又は有機の粒子を意味するものと解すべきである。
【００５４】
顔料は、最終の組成物０−２０重量％の量において組成物中に存在させて良く、好ましくは１−５重量％の量である。それらは白色又は着色、無機又は有機の、通例の又はナノメーターサイズのものとすることができる。無機の顔料とナノ顔料（nanopigments）としては、チタン、ジルコニア又はセリウムの各酸化物、同じく亜鉛、鉄又はクロム各酸化物、フェリックブルー（ferric blue）が挙げ られる。有機顔料としては、カーボンブラック、バリウム、ストロンチウム、カルシウム又はアルミニウムレーキが挙げられる。水溶性の着色料としては、ポンソーの２ナトリウム塩、アリザリングリーンの２ナトリウム塩、キノリンイエロー、アマランスの３ナトリウム塩、タートラジンの２ナトリウム塩、ローダミンの１ナトリウム塩、フクシンの２ナトリウム塩、キサントフィル、及びそれらの混合物のような当該分野において一般に考慮されるものを挙げることができる。
【００５５】
シックナー（thickeners）、例えば粘度、ガム類、シリカ、セルロース誘導体、アクリル樹脂又はポリウレタンタイプの結合性ポリマーのような合成樹脂；キサンタンガムのような天然ガム類；展延剤（spreading agents）；分散剤；保存料；抗起泡剤；保水剤；ＵＶスクリーニング剤；香料；フィラー；化粧用活性剤；保湿剤；ビタミン類とそれらの誘導体；生物学的材料とそれらの誘導体のような周知の添加剤が、本発明に従う組成物に添加されても良い。
【００５６】
明らかに、当業者であれば、付加的な企図によって、本発明に従う組成物の有利な特性ではない、又は不利な影響が実質的にないように、これらを又はこれらの添加の可能性を及び／又はそれらの量を選択するために留意するであろう。
【００５７】
本発明に従う組成物は、液状、ゲル状、半液状、柔軟なパスタ状或いはスティック状又はロッド状のような一様な固形形態で提供して良い。非固形の形態のケースにおいて、本発明に従う組成物は、ブルックフィールド粘度計４ＬＶＴローターにより２５℃で測定される、０．０５Ｐａ．ｓから２０Ｐａ．ｓ（５０ｃＰｓから２００００ｃＰｓ）、特に０．０５Ｐａ．ｓから１０Ｐａ．ｓまでの範囲の粘度を有して良い。
【００５８】
該組成物は、特にメークアップ用製品、特にリップスティック、ファンデーション、頬紅又はアイシャドー、アイライナー又は代替的なボディー用メークアップ製品とされる。トリートメント用組成物の分野、特に皮膚、半粘膜及び／又は粘膜に適用するための唇のトリートメント、抗日光又は自己タンニング組成物の、皮膚科学用組成物又は製剤用組成物に適用される。
【００５９】
【実施例】
本発明は次の各実施例においてより詳細に説明される。
Ａ／硬度の測定
皮膜の硬度はＡＳＴＭ Ｄ−４３−６６スタンダード、又はペーソス振り子（Persoz pendulum）での促進を伴うＮＦ−Ｔ３０−０１６スタンダード（１９８１年１０月）に従って測定される。支持体上に塗着される皮膜は、乾燥する以前には約３００ミクロンの厚さを有すべきである。３０℃及び５０％の相対湿度の下で２４時間乾燥した後、約１００ミクロンの厚さを有する皮膜が得られ、その硬度は、３０℃及び５０％の相対湿度で測定される。
【００６０】
Ｂ／伸張度の測定
得られる皮膜の伸張度は、ＡＳＴＭスタンダード、Volume 06.01D 2370-92 " 有機皮膜の伸張特性のための標準試験方法（Standard Test Method for Tensile Properties of Organic Coatings）"に従って測定される。
【００６１】
Ｃ／ヤング率（又は弾性率）の測定
ヤング率（弾性率）は、ＡＳＴＭスタンダード、Volume 06.01 D 2370-92 "有機皮膜の伸張特性のための標準試験方法（Standard Test Method for Tensile Properties of Organic Coatings）"に従って測定される。
【００６２】
支持体上に塗着される皮膜は、乾燥する以前には約３００ミクロンの厚みを有するべきである。２１℃で且つ５０％の相対湿度の下で７日間乾燥後、約１００ミクロンの厚みを有する皮膜が得られる。
【００６３】
測定されるサンプルは、５ミリの幅と１００ミクロンの厚みとを有する。グリップ間の距離は２５ミリである。引っ張り率は毎分１０００ミリである。
【００６４】
実施例１：（比較）
アクリル樹脂の各種の水性分散物、該分散物の全重量に比して２重量％の顔料が添加された、によって得られる皮膜の持久力が測定され且つ比較される。唇に塗布された皮膜の動向が視覚的に観察される。
【００６５】
この実験が本発明に従う４種のポリマー（Ｐ１からＰ４）と本発明の部分を形成しない３種のポリマー（Ｐ'ａからＰ'ｃ）で実行される。
【００６６】
得られた結果を表１に示す：
【表１】
0003669888.tif 000002
【００６７】
Ｐ１：ゼネカ（Zeneca）社からのNeocryl A-1070 acrylic
Ｐ２：ダウケミカル社からのDow latex 432 acrylic styrene
Ｐ３：ゼネカ社からのNeocryl BT-62 acrylic
Ｐ４：ゼネカ社からのNeocryl A-523 acrylic
Ｐ'a：ゼネカ社からのNeocryl A-1052 acrylic
Ｐ'b：ダウケミカル社からのDow latex 424 acrylic styrene
Ｐ'c：ゼネカ社からのNeocryl BT-67 acrylic
【００６８】
得られた結果は、本発明に従うポリマー、すなわち、Ｔｇ≦１０℃、ＭＦＴ≦１５℃及び硬度≦５０を有するポリマーのみが、唇上に良好な持久力を有し、該皮膜は可撓性であり、唇の動きに追従し、且つ快適な着け心地であることが示される。加えて、唇上に塗着された該皮膜は、移りが無い。
【００６９】
実施例２：
次の組成を有する、唇上に適用するための液状組成物が調製される：
−  ダウケミカル社によりDow Latex 432の名称の下に
販売されるアクリル／スチレンポリマーの水性分散物      ２５ｇＡＭ
−  フルオロワックス（fluoro wax）の水性分散物
（Micropowders社からのMicrodispersion 411）         ５ｇＡＭ
−  顔料                                              ２ｇ
−  グリセリン                                        １．２５ｇ
−  水                      ｑｓ                      １００ｇ
（ＡＭは活性材料を表す）
【００７０】
この組成物は唇に適用され、割れることのない、分離が起こることなく唇の動きに追従する可撓性の皮膜が得られる。加えて、該皮膜は移りが無い。
【００７１】
実施例３：
次の組成を有する液状リップスティックが調製される：
−  アクリルポリマーの水性分散物
（ゼネカ社からのNeocryl A-523）                    ２０ｇＡＭ
−  フルオロワックス（fluoro wax）のミクロ分散物
（Micropowders社からのMicrodispersion 411）        ２．５ｇＡＭ
−  グリセリン                                       １．８７５ｇ
−  シックナー                                       ０．５ｇ
−  顔料                                             ３ｇ
−  水                      ｑｓ                     １００ｇ
【００７２】
該組成物は唇上に容易に広がり、割れることのない可撓性の皮膜を残し、快適に着け心地であり、且つ移りが無い。
【００７３】
実施例４：
次の組成を揺する液状リップスティック組成物が調製される；
−  アクリル／スチレンポリマーの水性分散物
（ゼネカ社からのNeocryl A-1052）                    ２０ｇＡＭ
−  クエン酸アセチルトリブチル                        ２．５ｇ
−  顔料                                              ２ｇ
−  グリセロール                                      １．２５ｇ
−  水                          ｑｓ                  １００ｇ
【００７４】
唇上に容易に塗布される組成物が得られる。得られた皮膜は移りが無く、良好な持久力を有する：それは割れることが無く、且つ唇の動きに追従する。